【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
（メタ）アクリル系重合体を主成分とする基材フィルムと該基材フィルム上に積層された低透湿層とを有する光学フィルムであって、
前記光学フィルムの透湿度が１００ｇ／ｍ2／ｄａｙ以下であり、
下記式（１）を満たすことを特徴とする光学フィルム。
式（１）          ０．０１≦Ａ／Ｂ≦０．８
（式（１）中、Ａは前記基材フィルムに前記低透湿層を積層した光学フィルムの透湿度を表し、Ｂは前記基材フィルムの透湿度を表す。ただし、透湿度は、ＪＩＳ  Ｚ−０２０８の手法で、４０℃、相対湿度９０％で２４時間経過後の値である。）
【請求項２】
前記低透湿層の膜厚１０μｍであるときの前記低透湿層の透湿度
Ｊｂ×ｄｂ／１０
が、５．０〜２５０ｇ／ｍ2／ｄａｙであることを特徴とする請求項１に記載の光学フィルム。
（ここで、ｄｂ［μｍ］は低透湿層の膜厚を表し、低透湿層積層前後の膜厚差から算出される。
また、Ｊｂは光学フィルムを基材と低透湿層に分離した時の低透湿層の透湿度を表し、光学フィルムの透湿度をＪｆ、基材フィルムの透湿度をＪｓ、低透湿層の透湿度をＪｂとした時の以下の関係式より算出される。）
１／Ｊｆ＝１／Ｊｓ＋１／Ｊｂ    ・・・・・        式（ｎ）
【請求項３】
前記（メタ）アクリル系重合体が主鎖にラクトン環構造、無水グルタル酸環構造、グルタルイミド環構造のいずれかを有する重合体であることを特徴とする、請求項１または請求項２に記載の光学フィルム。
【請求項４】
前記（メタ）アクリル系重合体が、下記一般式（１）で表される単位を有する重合体である請求項３に記載の光学フィルム。
一般式（１）：
【化１】
2014095730.tif 000001
（式中、Ｒ11、Ｒ12、Ｒ13は、それぞれ独立に、水素原子又は炭素数１〜２０の有機残基を表す。なお、有機残基は酸素原子を含んでいてもよい。）
【請求項５】
前記基材フィルムの膜厚が５〜８０μｍであることを特徴とする請求項１〜４のいずれか一項に記載の光学フィルム。
【請求項６】
前記低透湿層の膜厚が１〜１２μｍであることを特徴とする請求項１〜５のいずれか一項に記載の光学フィルム。
【請求項７】
前記低透湿層が、分子内に環状脂肪族炭化水素基と不飽和二重結合基を有する化合物を有する低透湿層形成用組成物から形成されてなる層であることを特徴とする請求項１〜６のいずれか一項に記載の光学フィルム。
【請求項８】
前記低透湿層が、分子内に環状脂肪族炭化水素基と不飽和二重結合基を有する化合物が低透湿層形成用組成物中の無機成分を除いた全固形分に対して、６０〜９９質量％含有する組成物から形成されてなる層であることを特徴とする請求項７に記載の光学フィルム。
【請求項９】
前記光学フィルムが更にハードコート層を有することを特徴とする請求項１〜８のいずれか一項に記載の光学フィルム。
【請求項１０】
前記ハードコート層が、分子内に環状脂肪族炭化水素基と２個以上の不飽和二重結合基を有する化合物を有するハードコート層形成用組成物から形成されてなる層であることを特徴とする請求項９に記載の光学フィルム。
【請求項１１】
前記ハードコート層形成用組成物が更に５官能以上の（メタ）アクリレートを含有することを特徴とする請求項１０に記載の光学フィルム。
【請求項１２】
前記低透湿層が、分子内にフルオレン骨格と不飽和二重結合基を有する化合物を有する低透湿層形成用組成物から形成されてなる層であることを特徴とする請求項１〜６のいずれか一項に記載の光学フィルム。
【請求項１３】
前記低透湿層が、分子内にフルオレン骨格と不飽和二重結合基を有する化合物が低透湿層形成用組成物中の無機成分を除いた全固形分に対して、６０〜９９質量％含有する組成物から形成されてなる層であることを特徴とする請求項１２に記載の光学フィルム。
【請求項１４】
前記基材フィルムが、（メタ）アクリル系重合体を主成分とする熱可塑性樹脂を溶融製膜されてなることを特徴とする請求項１〜１３のいずれか一項に記載の光学フィルム。
【請求項１５】
請求項１に記載の光学フィルムの製造方法であって、
（メタ）アクリル系重合体を主成分とする基材フィルムを溶融製膜して形成する工程と、
前記基材フィルム上に低透湿層を塗布で積層する工程とを含む、基材フィルム上に積層された低透湿層を有する光学フィルムの製造方法。
【請求項１６】
偏光子と、
該偏光子の保護フィルムとして請求項１〜１４のいずれか一項に記載の光学フィルムとを少なくとも１枚含むことを特徴とする偏光板。
【請求項１７】
液晶セルと、
該液晶セルの少なくとも一方に配置された請求項１６に記載の偏光板とを含み、
前記光学フィルムが最表層となるように配置されたことを特徴とする液晶表示装置。 
【手続補正２】
【補正対象書類名】明細書
【補正対象項目名】０００９
【補正方法】変更
【補正の内容】
【０００９】
〔１〕
（メタ）アクリル系重合体を主成分とする基材フィルムと該基材フィルム上に積層された低透湿層とを有する光学フィルムであって、
前記光学フィルムの透湿度が１００ｇ／ｍ2／ｄａｙ以下であり、
下記式（１）を満たすことを特徴とする光学フィルム。
式（１）          ０．０１≦Ａ／Ｂ≦０．８
（式（１）中、Ａは前記基材フィルムに前記低透湿層を積層した光学フィルムの透湿度を表し、Ｂは前記基材フィルムの透湿度を表す。ただし、透湿度は、ＪＩＳ  Ｚ−０２０８の手法で、４０℃、相対湿度９０％で２４時間経過後の値である。）
〔２〕
前記低透湿層の膜厚１０μｍであるときの前記低透湿層の透湿度
Ｊｂ×ｄｂ／１０
が、５．０〜２５０ｇ／ｍ2／ｄａｙであることを特徴とする上記〔１〕に記載の光学フィルム。
（ここで、ｄｂ［μｍ］は低透湿層の膜厚を表し、低透湿層積層前後の膜厚差から算出される。
また、Ｊｂは光学フィルムを基材と低透湿層に分離した時の低透湿層の透湿度を表し、光学フィルムの透湿度をＪｆ、基材フィルムの透湿度をＪｓ、低透湿層の透湿度をＪｂとした時の以下の関係式より算出される。）
１／Ｊｆ＝１／Ｊｓ＋１／Ｊｂ    ・・・・・        式（ｎ）
〔３〕
前記（メタ）アクリル系重合体が主鎖にラクトン環構造、無水グルタル酸環構造、グルタルイミド環構造のいずれかを有する重合体であることを特徴とする、上記〔１〕または〔２〕に記載の光学フィルム。
〔４〕
前記（メタ）アクリル系重合体が、下記一般式（１）で表される単位を有する重合体である上記〔３〕に記載の光学フィルム。
一般式（１）： 
【手続補正３】
【補正対象書類名】明細書
【補正対象項目名】００１１
【補正方法】変更
【補正の内容】
【００１１】
（式中、Ｒ11、Ｒ12、Ｒ13は、それぞれ独立に、水素原子又は炭素数１〜２０の有機残基を表す。なお、有機残基は酸素原子を含んでいてもよい。）
〔５〕
前記基材フィルムの膜厚が５〜８０μｍであることを特徴とする上記〔１〕〜〔４〕のいずれか一項に記載の光学フィルム。
〔６〕
前記低透湿層の膜厚が１〜１２μｍであることを特徴とする上記〔１〕〜〔５〕のいずれか一項に記載の光学フィルム。
〔７〕
前記低透湿層が、分子内に環状脂肪族炭化水素基と不飽和二重結合基を有する化合物を有する低透湿層形成用組成物から形成されてなる層であることを特徴とする上記〔１〕〜〔６〕のいずれか一項に記載の光学フィルム。
〔８〕
前記低透湿層が、分子内に環状脂肪族炭化水素基と不飽和二重結合基を有する化合物が低透湿層形成用組成物中の無機成分を除いた全固形分に対して、６０〜９９質量％含有する組成物から形成されてなる層であることを特徴とする上記〔７〕に記載の光学フィルム。
〔９〕
前記光学フィルムが更にハードコート層を有することを特徴とする上記〔１〕〜〔８〕のいずれか一項に記載の光学フィルム。
〔１０〕
前記ハードコート層が、分子内に環状脂肪族炭化水素基と２個以上の不飽和二重結合基を有する化合物を有するハードコート層形成用組成物から形成されてなる層であることを特徴とする上記〔９〕に記載の光学フィルム。
〔１１〕
前記ハードコート層形成用組成物が更に５官能以上の（メタ）アクリレートを含有することを特徴とする上記〔１０〕に記載の光学フィルム。
〔１２〕
前記低透湿層が、分子内にフルオレン骨格と不飽和二重結合基を有する化合物を有する低透湿層形成用組成物から形成されてなる層であることを特徴とする上記〔１〕〜〔６〕のいずれか一項に記載の光学フィルム。
〔１３〕
前記低透湿層が、分子内にフルオレン骨格と不飽和二重結合基を有する化合物が低透湿層形成用組成物中の無機成分を除いた全固形分に対して、６０〜９９質量％含有する組成物から形成されてなる層であることを特徴とする上記〔１２〕に記載の光学フィルム。
〔１４〕
前記基材フィルムが、（メタ）アクリル系重合体を主成分とする熱可塑性樹脂を溶融製膜されてなることを特徴とする上記〔１〕〜〔１３〕のいずれか一項に記載の光学フィルム。
〔１５〕
上記〔１〕に記載の光学フィルムの製造方法であって、
（メタ）アクリル系重合体を主成分とする基材フィルムを溶融製膜して形成する工程と、
前記基材フィルム上に低透湿層を塗布で積層する工程とを含む、基材フィルム上に積層された低透湿層を有する光学フィルムの製造方法。
〔１６〕
偏光子と、
該偏光子の保護フィルムとして上記〔１〕〜〔１４〕のいずれか一項に記載の光学フィルムとを少なくとも１枚含むことを特徴とする偏光板。
〔１７〕
液晶セルと、
該液晶セルの少なくとも一方に配置された上記〔１６〕に記載の偏光板とを含み、
前記光学フィルムが最表層となるように配置されたことを特徴とする液晶表示装置。 
【手続補正４】
【補正対象書類名】明細書
【補正対象項目名】００１４
【補正方法】変更
【補正の内容】
【００１４】
［光学フィルムおよび光学フィルムの製造方法］
本発明の光学フィルムは、（メタ）アクリル系重合体を主成分とする基材フィルムと、該基材フィルム上に積層された低透湿層とを有する光学フィルムであって、前記光学フィルムの透湿度が１００ｇ／ｍ2／ｄａｙ以下であり、式（１）を満たすことを特徴とする。
式（１）  ０．０１≦Ａ／Ｂ≦０．８
（式（１）中、Ａは（メタ）アクリル系重合体を主成分とする基材フィルムに前記低透湿層を積層した光学フィルムの透湿度を表し、Ｂは前記（メタ）アクリル系重合体を主成分とする基材フィルムの透湿度を表す。ただし、透湿度は、ＪＩＳ  Ｚ−０２０８の手法で、４０℃、相対湿度９０％で２４時間経過後の値である。）
上記構成により、耐久性に優れ、水分の透過および脱着を低減することが出来る。 
【手続補正５】
【補正対象書類名】明細書
【補正対象項目名】００１６
【補正方法】変更
【補正の内容】
【００１６】
また、本発明の光学フィルムの製造方法は、熱可塑性樹脂を溶融製膜して基材フィルムを形成する工程と、前記基材フィルム上に低透湿層を塗布で積層する工程とを含む、基材フィルム上に積層された低透湿層を有する光学フィルムの製造方法であってある。前記製造方法により製造される光学フィルムの透湿度は１００ｇ／ｍ2／ｄａｙ以下であり、下記式（１）を満たすことが好ましい。
式（１）  ０．０１≦Ａ／Ｂ≦０．８
（式（１）中、Ａは前記熱可塑性樹脂を含む基材フィルムに前記低透湿層を積層した光学フィルムの透湿度を表し、Ｂは前記基材フィルムの透湿度を表す。ただし、透湿度は、ＪＩＳ  Ｚ−０２０８の手法で、４０℃、相対湿度９０％で２４時間経過後の値である。）
上記構成により、本発明の光学フィルムを製造することができる。 
【手続補正６】
【補正対象書類名】明細書
【補正対象項目名】００２２
【補正方法】変更
【補正の内容】
【００２２】
（低透湿層の単位膜厚当たりの透湿度）
一般に定常状態に於ける透湿度は膜厚に反比例することが知られている。従って、上記膜厚の範囲で低透湿層が到達できる透湿度は材料の特性値である単位膜厚当たりの透湿度で決まり、その値が小さいほどより低透湿度に到達することができる。一方、上記の関係を基に低透湿層の膜厚調整で透湿度の調整をすることができるが、単位膜厚当たりの透湿度が低過ぎると光学フィルムの透湿度の制御が難しくなる。
両者を考慮して、低透湿層の膜厚１０μｍあたりの透湿度は５．０〜２５０ｇ／ｍ２／ｄａｙが好ましく、１０〜２００ｇ／ｍ２／ｄａｙがより好ましく、２０〜１５０ｇ／ｍ２／ｄａｙがより好ましく、３０〜１３０ｇ／ｍ２／ｄａｙが特に好ましい。（透湿度は、ＪＩＳ  Ｚ−０２０８の手法で、４０℃、相対湿度９０％で２４時間経過後の値である。）
尚、低透湿層の膜厚１０μｍにあたりの透湿度は基材フィルムと光学フィルムの透湿度、低透湿層の膜厚から以下のように見積もられる。 
【手続補正７】
【補正対象書類名】明細書
【補正対象項目名】０１４３
【補正方法】変更
【補正の内容】
【０１４３】
（基材フィルムの単位膜厚当たりの透湿度）
低透湿層の（単位膜厚当たりの透湿度）で説明したように、基材１０μｍに透湿度は以下の式で与えられる。
Ｃｓ（１０μｍ）＝Ｊｓ×ｄｓ／１０  ［ｇ／ｍ２／ｄａｙ］
（ここで、ｄｓ［μｍ］は基材フィルムの膜厚であり、Ｊｓは基材フィルムの透湿度である。）
基材フィルムの膜厚が１０μｍに対する透湿度は５０〜２０００ｇ／ｍ２／ｄａｙが好ましく、８０〜１５００ｇ／ｍ２／ｄａｙがより好ましく、１００〜１０００ｇ／ｍ２／ｄａｙがより好ましく、１５０〜８００ｇ／ｍ２／ｄａｙが特に好ましい。（透湿度は、ＪＩＳ  Ｚ−０２０８の手法で、４０℃、相対湿度９０％で２４時間経過後の値である。）
また、基材フィルムと低透湿層の膜厚が１０μｍの透湿度Ｃｂ（１０μｍ）／Ｃｓ（１０μｍ）は１．５〜３０であることが好ましく、２〜２０であることがより好ましく、３〜１０であることが特に好ましい。
下限値以上で充分な低透湿効果が得られ、上限値以下でカールを抑止できる。